상기 표 10 의 결과 로부터 알 수 있 듯이 , 본 발명 의 2 - 스택 백색 유기 전계 발광 소자 의 전하 생성 층 재료 를 이용 한 유기 전계 발광 소자 는 상기 비 교예 4 에 비해 구동 전압 이 낮 고 , 발광 효율 이 개선 되 었 음 을 확인 할 수 있 었 다 . 이러 한 결과 가 나온 이유 는 적절 한 길이 와 강도 및 평단 한 특성 을 가진 발명 된 골격 과 메탈 과 바인딩 할 수 있 는 적절 한 헤테로 화합물 로 구성 된 N 타입 전하 생성 층 으로 사용 된 본 발명 의 화합물 이 알칼리 금속 또는 알칼리 토금속 으로 도핑 되 어 N 타입 전하 생성 층 내 에 갭 스테이트 가 형성 한 것 으로 , P 타입 전하 생성 층 으로부터 생성 된 전자 가 N 타입 전하 생성 층 내 에서 생선 된 갭 스테이트 를 통해 전자 수송 층 으로 전자 주입 이 용이 하 게 되 었 을 것 으로 판단 된다 . 따라서 , P 타입 전하 생성 층 은 N 타입 전하 생성 층 으로 전자 주입 과 전자 전달 을 잘 할 수 있 게 되 고 , 이 때문 에 유기 발광 소자 의 구동 전압 이 낮 아 졌 고 효율 과 수명 이 개선 을 것 으로 판단 된다 .